(57)【要約】【課題】浸水場所の特定の正確さを向上させ、かつ浸水の検知感度を向上することができる浸水検知用光ファイバを提供すること。【解決手段】本発明の一実施形態に係る光ファイバ素線１４は、：コアとクラッドとを有するガラス光ファイバ１１と、ガラス光ファイバ１１上に被覆され、水を吸収すると膨張する吸水性材料を含む、第１の樹脂からなる一次被覆層１２と、一次被覆層１２上に被覆され、第２の樹脂からなる二次被覆層１３であって、一次被覆層１２より高い弾性率を有する二次被覆層１３とを備え、光ファイバ素線１４の吸水量は３５重量％以下である。【選択図】図１
2011248097.tif 000002
【特許請求の範囲】
【請求項１】
コアとクラッドとを有する光ファイバと、
前記光ファイバ上に被覆され、水を吸収すると膨張する吸水性材料を含む、第１の樹脂からなる一次被覆層と、
前記一次被覆層上に被覆され、第２の樹脂からなる二次被覆層であって、前記一次被覆層より高い弾性率を有する二次被覆層とを備える光ファイバ素線であって、
前記光ファイバ素線の吸水量は３５重量％以下であることを特徴とする光ファイバ素線。
【請求項２】
前記吸水性材料は、アクリル酸重合体部分ナトリウム塩化架橋物であることを特徴とする請求項１に記載の光ファイバ素線。
【請求項３】
前記一次被覆層の厚さは、２０μｍ以上３５μｍ以下であることを特徴とする請求項１または２に記載の光ファイバ素線。
【請求項４】
前記吸水性材料の最大粒径は、２０μｍ以下であることを特徴とする請求項１乃至３のいずれかに記載の光ファイバ素線。
【請求項５】
請求項１乃至４のいずれかに記載の光ファイバ素線と、
前記光ファイバ素線の二次被覆層上に設けられた、三次被覆層として着色層と
を備えることを特徴とする光ファイバ着色心線。
【発明の詳細な説明】
【技術分野】
【０００１】
本発明は光ファイバ素線に関し、より詳細には、光ケーブル、通信ケーブルの内部に収納可能で浸水を検知可能な浸水検知用光ファイバ素線に関する。
【背景技術】
【０００２】
従来、浸水検知用光ファイバとして様々な光ファイバが提案されている。  
特許文献１に開示されている浸水検知用光ファイバは、光ファイバの外側に２層の被覆層を備える構造である。上記２層の被覆層の内側被覆層は外側被覆層より低いヤング率を有するとともに、吸水性材料を含む樹脂組成物層である。特許文献１には、内側被覆層への吸水性材料の添加量は５〜５０重量％が良いと開示されている。一方、吸水性材料の添加量が５％未満では吸水効果が小さいとされている。
【０００３】
また、特許文献２では、光ファイバ上に紫外線硬化型エポキシアクリレート樹脂からなる一次被覆層を約８０μｍ程度の膜厚で設け、さらに該一次被覆層の上にスチレンイソプレンスチレン共重合体エラストマーに吸水パウダーを分散混合して作製した吸水材を約３００μｍの膜厚で設けて、浸水検知用光ファイバを形成している。さらに、特許文献２では、上記吸水材の周囲に、マイクロベンディングを増幅させるために金属製の編組を設けることによって、吸水材を半径方向内方に押さえ込んでいる。
【先行技術文献】
【特許文献】
【０００４】
【特許文献１】特開昭６１−２６０２０４号公報
【特許文献２】特開昭６２−２６２８０３号公報
【発明の概要】
【発明が解決しようとする課題】
【０００５】
特許文献１では、光ファイバの外側に２層の被覆層を備え、内側被覆層は、外側被覆層より低いヤング率を有するとともに、吸水性材料を含む樹脂組成物層である。特許文献１では、吸水性材料の内側被覆層への添加量は５重量％以上５０重量％以下が良いことが開示されており、吸水性材料の添加量が５重量％未満であると、損失検出が困難になる旨が記載されている。
【０００６】
また、特許文献２では、吸水材の厚さを２００μｍ未満のものでは薄すぎて吸水能力が低く、かつ体積膨張率が小さいため、吸水材の厚さを２００μｍ〜９００μｍと厚くすることにより、吸水能力を大きくすることが記載されている。
【０００７】
しかしながら、特許文献１では、内側被覆層への吸水性材料の添加量が５重量％未満では吸水効果が小さいと記載されているが、該吸水性材料を５重量％以上添加すると浸水時に吸水性材料が膨潤しすぎることがある。このように吸水性材料が膨張し過ぎると、該膨張により発生した応力が光ファイバ全体に加わりガラスに局所的な応力が加わらず、浸水場所を正確に検知することが困難であった。また、上述のように局所的に応力が印加されなくなることにより、伝送損失の増加が小さくなるという問題点にも繋がっていた。
【０００８】
この問題点は、特許文献２にも言えることである。すなわち、特許文献２でも特許文献１と同様に、吸水材の吸水能力を大きくすることを技術目的としており、そのために、吸水材の厚さを厚くしている。従って、たとえ局所的に浸水があった場合でも、吸水材は多くの水を吸収することになり、吸水材の膨張による応力は、浸水箇所から離れた箇所の光ファイバにも印加されることがある。よって、浸水により生じる応力を浸水箇所に局所的に印加させることが困難となる。
【０００９】
このように、特許文献１および２では、内側被覆層や吸水材が多くの水を含むように構成されているので、浸水により生じた内側被覆層や吸水材の膨張の影響は、浸水箇所以外の領域にまで広範囲に及ぶことになる。従って、浸水箇所の特定の正確性の低下や感度低下を招いていた。
【００１０】
本発明は、このような課題に鑑みてなされたもので、その目的とするところは、浸水場所の特定の正確さを向上させ、かつ浸水の検知感度を向上することができる浸水検知用光ファイバを提供することにある。
【課題を解決するための手段】
【００１１】
このような目的を達成するために、本発明は、コアとクラッドとを有する光ファイバと、前記光ファイバ上に被覆され、水を吸収すると膨張する吸水性材料を含む、第１の樹脂からなる一次被覆層と、前記一次被覆層上に被覆され、第２の樹脂からなる二次被覆層であって、前記一次被覆層より高い弾性率を有する二次被覆層とを備える光ファイバ素線であって、前記光ファイバ素線の吸水量は３５重量％以下であることを特徴とする。
【発明の効果】
【００１２】
本発明の浸水検知用光ファイバによれば、第１の樹脂（例えば、紫外線硬化型樹脂）からなる一次被覆層に吸水性材料を添加して、光ファイバ素線の吸水量が３５重量％以下となるようにしているので、水が浸水した場合、一次被覆層内で吸水性材料が膨潤することで局所的に光ファイバ（例えば、ガラス光ファイバ）に応力を加えることができ、該光ファイバが曲がることで伝送損失を発生させ水の侵入を検知することができる。すなわち、浸水箇所において従来よりも局所的にマイクロベンディングを発生させることができるので、浸水場所を正確に特定することができる。また、上記局所的に光ファイバに応力を印加することができるので、上記伝送損失の低下を低減することができ、浸水検知の感度を向上させることができる。
【図面の簡単な説明】
【００１３】
【図１】本発明の一実施形態に係る光ファイバ素線の断面図である。
【図２】本発明の一実施形態に係る光ファイバ着色心線の断面図である。
【発明を実施するための形態】
【００１４】
以下、図面を参照して本発明の実施形態を詳細に説明する。なお、以下で説明する図面で、同一機能を有するものは同一符号を付け、その繰り返しの説明は省略する。  
図１は、本発明の一実施形態に係る浸水検知用光ファイバに適用可能な光ファイバ素線１４の断面図である。  
図１において、光ファイバ素線１４は、その中心にガラス光ファイバ１１を備えている。ガラス光ファイバ１１は、コアと、該コアの周囲に設けられた、該コアよりも屈折率が低いクラッドとを備えている。本実施形態では、該コアとクラッドとは石英である。
【００１５】
なお、さらには、図１では、光ファイバ素線１４が備える光ファイバとしてガラス光ファイバを例に挙げているが、プラスチック光ファイバ等、通常光ファイバに用いられる材料であればいずれを用いても良い。
【００１６】
ガラス光ファイバ１１の周囲には、クッション層として機能する、第１の樹脂からなる一次被覆層１２が設けられている。該一次被覆層１２の厚さは、２０μｍ以上３５μｍ以下にすることが好ましい。該一次被覆層１２には、光ファイバ素線１４の吸水量（水の吸収量）が３５重量％以下となるように、吸水性材料が添加されている。本実施形態では、該吸水性材料として、アクリル酸重合体部分ナトリウム塩化架橋物（例えば、日本触媒製のアクアリックＣＳ７Ｓ（登録商標））を用いている。上記吸水性材料の最大粒径を２０μｍ以下とすることは好ましい。なお、本明細書において、「吸水性材料」とは、水を吸収することにより膨張する性質を有する材料を指す。
【００１７】
本実施形態においては、一次被覆層１２として、紫外線硬化樹脂であるウレタンアクリレートを用いたが、これに限定されず、通常一次被覆層として用いることができる樹脂であればいずれを用いても良い。すなわち、本発明では、吸水性材料として、アクアリックＣＳ７Ｓといったアクリル酸重合体部分ナトリウム塩化架橋物を用いる場合、一次被覆層１２として通常用いられている樹脂（例えば、ウレタンアクリレート）を用いれば、以下に示すように光ファイバ素線１４の吸水量（水の吸収量）が３５重量％以下の場合に奏される効果を得ることができる。
【００１８】
また、一次被覆層１２の周囲には、一次被覆層１２よりも弾性率が高い第２の樹脂である二次被覆層１３が設けられている。本実施形態では、二次被覆層１３として、紫外線硬化樹脂であるウレタンアクリレートを用いたが、これに限定されず、通常二次被覆層として用いることができる樹脂であればいずれを用いても良い。
【００１９】
なお、通常、一次被覆層としてはヤング率が３ＭＰａ以下のものが、二次被覆層としてはヤング率が５００ＭＰａ以上のものが用いられる。
【００２０】
また、光ファイバは、シングルモード伝送用であっても良いし、マルチモード伝送用であっても良い。本実施形態では、ＩＴＵ−Ｔ  Ｇ．６５２準拠のシングルモード光ファイバ（ＳＭＦ）を用いている。
【００２１】
なお、本発明の一実施形態では、図２に示すように、二次被覆層１３の周囲に三次被覆層としての着色層１５を設けることにより、光ファイバ着色心線１６を形成しても良い。
【００２２】
本発明の一実施形態では、クッション層として機能する一次被覆層１２に吸水性材料が添加されている浸水検知用光ファイバにおいて、マイクロベンディングをより局所的に発生させるように、一次被覆層１２の膨張をコントロールすることが本質であり、浸水検知用光ファイバの構成部材の材料に特徴があるわけではない。従って、上述のように、ガラス光ファイバ（コア、クラッド）１１、一次被覆層１２、二次被覆層１３等の、浸水検知用光ファイバの構成部材の材料は、通常の光ファイバに用いることができるものであればよく、特に限定されない。
【００２３】
本実施形態では、このような構成の光ファイバ素線１４を浸水検知用光ファイバとして用いており、浸水があると、浸水箇所に存在する一次被覆層１２に添加された吸水性材料が膨張することにより、一次被覆層１２が膨張する。このとき、一次被覆層１２の外側に配置され、一次被覆層１２よりも弾性率が高い二次被覆層１３の存在により、一次被覆層１２の内側に配置されたガラス光ファイバ１１に応力が印加され、マイクロベンディングが生じる。このマイクロベンディングにより伝送損失が発生し、光ファイバ素線１４の後方散乱光等を検出することにより、上記伝送損失が生じている箇所を特定することができる。
【００２４】
さて、従来では、水を吸収させる層である内側被覆層や吸水材の吸収能力が高い場合、浸水があると内側被覆層や吸水材が大量の水を吸収することになり、該大量の水の吸収による膨張により、光ファイバの、浸水箇所から離れた領域まで応力が印加されることがある。従って、上記広範囲にまで及ぶ応力により、マイクロベンディングによる伝送損失が発生する領域も広範囲となり浸水場所の特定が困難になるばかりでなく、検知感度も鈍ってしまう。
【００２５】
これに対して本実施形態では、光ファイバ素線１４の吸水量が３５重量％以下となるように一次被覆層１２が形成されているので、浸水があった場所において、一次被覆層１２は、大量に水を吸収することは無い。従って、浸水により膨張した一次被覆層１２によりガラス光ファイバ１１に及ぼす応力（側圧）は、広範囲ではなく、局所的にガラス光ファイバ１１に印加されることになる。よって、マイクロベンディングによる伝送損失が発生する領域を、浸水があった場所に限定することができ、浸水場所の特定を正確に行うことができる。さらには、本実施形態では、上述のように、浸水に応じた一次被覆層１２の膨張により生じた応力は、ガラス光ファイバ１１に対して局所的に印加されるので、マイクロベンディングによる伝送損失の低下を低減することができ、感度低下を抑えることができる。
【００２６】
さらに、本実施形態では、上述のように、一次被覆層１２の厚さを２０μｍ以上３５μｍ以下にすることが、伝送損失の増加の観点から好ましい。すなわち、光ファイバ素線１４の吸水量を３５重量％以下と抑えた状態で、さらに、一次被覆層１２の厚さを２０μｍ〜３５μｍと薄くすることで、一次被覆層１２が吸収する水の量を低減することができ、ガラス光ファイバ１１における、膨張による応力が印加される領域をより狭めることができる。すなわち、ガラス光ファイバ１１に対して、膨張による応力を、局所的に印加させることができる。なお、一次被覆層１２の厚さを２０μｍ以下とした場合、初期の伝送損失が悪化し、ファイバ性能が機能しなくなる、あるいは十分なファイバ性能が得られなくなる問題が生じる。
【００２７】
さて、光ファイバの一次被覆層への要求特性として、ガラス光ファイバに対する外部からの応力に対する緩衝性等の多様な要求特性を満足することが不可欠なものとなっている。浸水検知用光ファイバにおいても敷設された状態（浸水していない状態）においては、本来の光ファイバの特性を満たす必要がある。一次被覆層への吸水性材料の添加量が５重量％以上と、添加量が多い場合、吸水性材料を添加しない光ファイバに比べて伝送損失が増加してしまう。
【００２８】
これに対して、本発明の一実施形態では、光ファイバ素線１４の吸水量を３５重量％以下にするように吸水性材料を添加するので、一次被覆層１２への吸水性材料の添加量を、例えば、０．１〜５重量％と小さくすることができる。このように、吸水性材料の添加量を０．１〜５重量％とすることにより、一次被覆層１２の樹脂粘度は、吸水性材料添加前と変化がなく、一次被覆層１２に吸水性材料を添加していない光ファイバと同様に線引きが可能である。また、製造された光ファイバの初期の伝送損失は一次被覆層１２に吸水性材料を添加していない樹脂で製造したファイバと同等とすることができる。従って、伝送損失の悪化を抑えることができる。
【００２９】
このように、本発明では、浸水検知用光ファイバにおいて、浸水検知のためのマイクロベンディングをより局地的に発生させるために、光ファイバ素線１４の吸水量を３５重量％以下にすることが重要である。従来では、浸水の吸収による膨張により生じる応力を光ファイバに対して局所的に印加させることと、光ファイバ素線の吸水量、すなわち重量％との関係についての議論は全くされていなかった。
【００３０】
これに対して、本発明では、内側被覆層への吸水性材料の添加量を多くしたり、吸水材の厚さを厚くすると、内側被覆層や吸水材が大量に水を吸収することになり、該大量の吸水により、光ファイバに対しての局所的な応力の印加が困難であるという、従来には無い本発明に特有の課題を解決するために、光ファイバ素線の吸水量（重量％）に着目している。すなわち、上記従来には無い、より局所的にマイクロベンディングを発生させるために光ファイバ素線の吸水量（重量％）を調節するという技術思想に基づいて、後述する実施例のような実験を行い、例えば、吸水性材料としてアクリル酸重合体部分ナトリウム塩化架橋物を用いる場合に、光ファイバ素線１４の吸水量を３５重量％以下にすることが良いことを見出した。
【００３１】
すなわち、本発明では、光ファイバ素線１４の吸水量を３５重量％以下とすることで、浸水検知用光ファイバにおいて、一次被覆層１２の膨張によるガラス光ファイバ１１への応力をより局地的に印加させることができ、マイクロベンディングの発生を浸水があった領域になるべく限定させることができるという格別な効果を奏することができる。
【００３２】
（実施例）  
以下、本発明の実施例を説明する。  
石英ガラスからなるガラス光ファイバ１１を線引きし、ガラス光ファイバ１１上に紫外線硬化型ウレタンアクリレートに、吸水性材料としてのアクリル酸重合体部分ナトリウム塩化架橋物からなる吸水パウダーアクアリックＣＳ７Ｓ（日本触媒）を０．１〜６重量％混合した、２０μｍ〜３５μｍの膜厚で一次被覆層１２を被覆し、その上に紫外線硬化型ウレタンアクリレートからなる二次被覆層１３を被覆した数種類の光ファイバ素線１４を作製した（表１〜３に示す、実施例１〜実施例７、９、１１、１２、比較例１、２、３）。また、その光ファイバ素線１４上に着色層１５を被覆し、外径２５５μｍの着色心線１６を得た（表１〜３に示す、実施例８、１０、１３、比較例２）。各樹脂として紫外線硬化型樹脂を用いた。紫外線硬化型樹脂は、オリゴマー、希釈モノマー、光開始剤、連鎖移動剤、添加剤を含むが、その構成材料を変えることで数種類の光ファイバ素線１４、着色心線１５を作製した。
【００３３】
まず、吸水性材料の最大粒径、吸水性材料添加量、一次被覆層厚、二次被覆層厚を変化させた光ファイバ素線（実施例１、２、比較例１、２）を作製し、通常品と同様に線引きが可能かどうかを調査した。結果を表１に示す。
【００３４】
なお、表１の実施例１、２においては、ビーズミルにて１ｍｍφジルコニアと一緒に回転させ、吸水性材料を２０μｍ以下に粉砕したのち、紫外線硬化樹脂と混合をおこない、２００メッシュ及び４２２メッシュフィルターによりろ過を行い、一次被覆層材を得た。
【００３５】
【表１】
2011248097.tif 000003
【００３６】
実施例１、２に示されるように、吸水性材料の最大粒径が２０μｍ以下の場合は問題なく線引きできたが、比較例１、２に示されるように、吸水性材料の粒径が３５μｍ以上のものが含まれている場合は、線引きダイス内で目詰まりを起こし光ファイバの断線につながった。
【００３７】
このように、吸水性材料の最大粒径が３５μｍ以上であると、ダイス詰まりによる断線が起こり、該最大粒径が２０μｍ以下であるとダイス詰まりが起こらなかった。すなわち、吸水性材料と一次被覆層の材料となる紫外線硬化樹脂との混合物をフィルターによりろ過等して、一次被覆層に含まれる吸水性材料の最大粒径を２０μｍ以下とすることにより、上記ダイス詰まりによる断線を防止、ないしは低減することができる。
【００３８】
次に、実施例１、２と同様に吸水性材料の最大粒径を２０μｍ以下の範囲で変化させ、吸水性材料添加量、一次被覆層厚、二次被覆層厚を変化させた光ファイバ素線（実施例５〜７、９、１１、１２、比較例３）および光ファイバ着色心線（実施例８、１０、１３、比較例４）を作製し、吸水量と吸水による伝送損失の増加量を調べた。結果を表２、表３に示す。
【００３９】
【表２】
2011248097.tif 000004
【００４０】
【表３】
2011248097.tif 000005
【００４１】
各測定条件は、以下に示す通りである。
【００４２】
（吸水量（重量％）の測定方法）  
製造された光ファイバ素線及び光ファイバ着色心線を用いて常温水浸漬による重量変化を測定した。サンプル長５ｍの光ファイバ素線または光ファイバ着色心線を水に２４ｈｒ浸し、重量変化率をガラス光ファイバの重量を差し引いて樹脂のみの重量で算出した。
【００４３】
（伝送損失の測定方法）  
製造された光ファイバ素線及び光ファイバ着色心線を用いて、長さ約１ｋｍの光ファイバ素線あるいは着色心線を常温水に浸漬し、該浸漬後の伝送損失を測定した。伝送損失の測定は、アンリツ（株）製 光パルス試験器 MW９０７６Ｂを用い、光後方散乱損失係数（ＯＴＤＲ）により、波長１．５５μｍの伝送ロスを長手方向に測定することにより行った。そして、常温水に２４ｈｒ浸漬した後膨潤しすぎてファイバが裂けて破壊したものを（表２の×印：比較例３、４）と判定した。
【００４４】
表２、３に示されるように、光ファイバ素線１４の吸水量が３５重量％以下では伝送損失が増加する結果が得られた。
【００４５】
また、上記吸水量が３５重量％以下とすることにより、吸水による一次被覆層１２の膨張による、二次被覆層１３の破裂を抑制することができる。すなわち、本発明の一実施形態では、一次被覆層および二次被覆層の二重被覆構造を有し、一次被覆層および二次被覆層共に樹脂であるが、吸水により膨張する吸水性材料を含む一次被覆層が膨張し過ぎると、樹脂からなる二次被覆層が破壊（破裂）することがある。しかしながら、本実施例によれば、吸水性材料としてアクリル酸重合体部分ナトリウム塩化架橋物を用いる場合に、光ファイバ素線の吸水量を３５重量％以下となるように調節することによって、一次被覆層１２の膨張による二次被覆層１３の破壊を防止、ないしは低減することができる。
【００４６】
以上の説明から明らかなように、本発明の光ファイバ素線及び、光ファイバ着色心線の吸水材料添加量と被覆厚とを比較した場合に、吸水量３５重量％以下、及び一次被覆層の厚さが３５μｍ以下の光ファイバ素線を用いることによって、常温水に２４ｈｒ浸漬したときに伝送損失が増大することを確認できた。また一次被覆層の厚さを２０μｍ以上３５μｍ以下の範囲でより小さくする方がより伝送損失を敏感に増大させることができる。ただし、一次被覆層の厚さを２０μｍ以下とした場合は、伝送損失が悪化し、通常のファイバ性能が機能しなくなる、あるいは十分なファイバ性能が得られなくなるという問題が生じる。
【００４７】
また、光ファイバは水浸入時に吸水し伝送損失が増加して、浸水を検知するが、浸水が無くなった後は、２４ｈｒほどで伝送損失ゼロまでもどることで再利用が可能である。
【符号の説明】
【００４８】
１１    ガラス光ファイバ
１２    一次被覆層
１３    二次被覆層
１４    光ファイバ素線
１５    着色層
１６光ファイバ着色心線
【図１】
2011248097.tif 000006
【図２】
2011248097.tif 000007